(57)【要約】【課題】引っ掻き傷やテカリ傷などが生じにくく、さらに機械的特性に優れ、高温条件下であってもシボ状態の変化が少ないシボ模様付き成形品を製造しうるプロピレン系樹脂組成物を提供する。【解決手段】MFR5〜100g/10分、エチレン含量が1.3質量%を超えないMw/Mnが1.8〜3.5であるプロピレン−エチレンランダム共重合体又はプロピレン単独重合体(A)45〜85部、MFR0.1〜30g/10分のエチレン-α-オレフィン(炭素原子数3-10)共重合体(B)5〜25部、平均繊維長0.1〜2mmの繊維状フィラー(C)10〜30部、滑剤(D)0.01〜1.0部、及び変性ポリプロピレン(E)0.1〜3部を含むプロピレン系樹脂組成物；並びにこの樹脂組成物から形成される自動車内外装部品等の成形体。【選択図】なし【特許請求の範囲】
【請求項１】
下記（Ａ）〜（Ｅ）を含み、（Ａ）〜（Ｃ）の含有量の合計を１００質量部としたとき、（Ａ）の含有量が４５〜８５質量部、（Ｂ）の含有量が５〜２５質量部、（Ｃ）の含有量が１０〜３０質量部、（Ｄ）の含有量が０.０１〜１.０質量部、（Ｅ）の含有量が０.１〜３質量部であるプロピレン系樹脂組成物。
（Ａ）ＡＳＴＭ  Ｄ１２３８に準拠し、試験荷重２.１６ｋｇ、試験温度２３０℃の条件で測定したメルトフローレートが５〜１００ｇ／１０分であり、エチレン由来の構造単位の全構造単位に対する含有比率が１.３質量％を超えない、Ｍｗ／Ｍｎが１.８〜３.５であるプロピレン−エチレンランダム共重合体またはプロピレン単独重合体
（Ｂ）エチレンと炭素原子数３〜１０のα−オレフィンから選ばれる１種以上のα−オレフィンとの共重合体であって、ＡＳＴＭ  Ｄ１２３８に準拠し、試験荷重２.１６ｋｇ、試験温度１９０℃の条件で測定したメルトフローレートが０.１〜３０ｇ／１０分である、エチレン−α−オレフィン共重合体
（Ｃ）平均繊維長が０.１〜２ｍｍである繊維状フィラー
（Ｄ）滑剤
（Ｅ）変性ポリプロピレン
【請求項２】
（Ａ）プロピレン−エチレンランダム共重合体またはプロピレン単独重合体が、プロピレン−エチレンランダム共重合体であり、かつエチレン由来の構造単位の全構造単位に対する含有比率が、０.１質量％以上、１.３質量％を超えない請求項１に記載のプロピレン系樹脂組成物。
【請求項３】
（Ｂ）エチレン−α−オレフィン共重合体中、共重合体の全構造単位に対するα−オレフィン由来の構造単位の含有比率が５〜６０ｍｏｌ％である請求項１または２に記載のプロピレン系樹脂組成物。
【請求項４】
（Ｃ）繊維状フィラーが、ガラス繊維フィラーである請求項１〜３のいずれかに記載のプロピレン系樹脂組成物。
【請求項５】
（Ｂ）エチレン−α−オレフィン共重合体を構成するα−オレフィン由来の構造単位が、プロピレン、１−ブテン、１−へキセンおよび１−オクテン由来の構造単位から選ばれる１種以上である請求項１〜４のいずれかに記載のプロピレン系樹脂組成物。
【請求項６】
（Ｄ）滑剤が、エルカ酸アミドである請求項１〜５のいずれかに記載のプロピレン系樹脂組成物。
【請求項７】
（Ｅ）変性ポリプロピレンが、無水マレイン酸変性ポリプロピレンである請求項１〜６のいずれかに記載のプロピレン系樹脂組成物。
【請求項８】
請求項１〜７のいずれかに記載のプロピレン系樹脂組成物から形成される成形体。
【請求項９】
請求項１〜７のいずれかに記載のプロピレン系樹脂組成物から形成される自動車内外装部品。
【発明の詳細な説明】
【技術分野】
【０００１】
本発明は、機械的特性および耐傷付き性に優れたシボ模様付き成形品を製造しうるプロピレン系樹脂組成物に関する。
【背景技術】
【０００２】
プロピレン系樹脂組成物を射出成形することにより得られる成形体は、その優れた機械物性、成形性、経済性により、自動車部品や家電部品など種々の分野で利用されている。
【０００３】
自動車部品分野では、ポリプロピレンを単体で用いるほか、ポリプロピレンにエチレン−プロピレン共重合体（ＥＰＲ）、エチレン−ブテン共重合体（ＥＢＲ）、エチレン−オクテン共重合体（ＥＯＲ）、スチレン−ブタジエン共重合体（ＳＢＲ）、ポリスチレン−エチレン／ブテン−ポリスチレントリブロック共重合体（ＳＥＢＳ）等のゴム成分を添加して衝撃性を改善した材料（特許文献１，２参照）、タルク、マイカ、ガラス繊維等の無機充填剤を添加し剛性を改善した材料、またゴム成分、無機充填剤を共に添加し優れた機械物性を付与したブレンドポリマーが使用されている。
【０００４】
一方、ポリプロピレン成形品は、一般に耐傷付き性が低いことが知られている。ポリプロピレン成形品に生じる傷としては、鋭利な先端部によって成形品の表面が削られることにより生じる引っ掻き傷や、幅のある物体や面積の広い物体または柔らかい物体により成形品の表面が圧迫されたり擦られたりすることにより生じるテカリ傷などがある。
【０００５】
また、従来より自動車ダッシュボードなどの成形体には高級イメージを出すためにシボ模様を有する塩化ビニル樹脂が用いられており、最近ではポリオレフィン樹脂からなる成形体も用いられ始めている。しかし、自動車全体の高性能化によって自動車の使用可能な期間が延びるとともに、屋外光線がフロントガラス等を通して直接照射されるダッシュボードなどは、表面が長時間の熱履歴に曝されるようになってきた。これによって、ダッシュボード表面のシボ模様がダレたり、テカリを生じてグロスが上昇するなどの課題が顕在化しつつある。なお特許文献３には、機械特性や耐傷つき性に優れた成形品を製造しうるプロピレン系樹脂組成物が開示されているが、高温条件下におけるシボ状態の変化抑制という課題については検討されておらず、かつ分子量分布や成分（Ａ）のエチレン含量などの構成が後述する本願発明とは相違する。
【先行技術文献】
【特許文献】
【０００６】
【特許文献１】特開２００６−３０７０１５号公報
【特許文献２】特開２００６−３１６１０３号公報
【特許文献３】国際公開第２０１５／００５２３９号
【発明の概要】
【発明が解決しようとする課題】
【０００７】
本発明の目的は、引っ掻き傷やテカリ傷などが生じにくく、さらに機械的特性に優れ、高温条件下であってもシボ状態の変化が少ないシボ模様付き成形品を製造しうるプロピレン系樹脂組成物を提供することにある。
【課題を解決するための手段】
【０００８】
本発明者らは、上記課題を解決すべく鋭意検討した結果、下記のプロピレン系樹脂組成物を用いることで、引っ掻き傷やテカリ傷などが生じにくく、さらに機械的特性に優れたシボ模様付き成形品を製造することができ、このプロピレン系樹脂組成物が自動車内外装部品等を製造するのに好適であることを見出し、発明を完成させた。
【０００９】
すなわち、本発明のプロピレン系樹脂組成物は、
下記（Ａ）〜（Ｅ）を含み、（Ａ）〜（Ｃ）の含有量の合計を１００質量部としたとき、（Ａ）の含有量が４５〜８５質量部、（Ｂ）の含有量が５〜２５質量部、（Ｃ）の含有量が１０〜３０質量部、（Ｄ）の含有量が０.０１〜１.０質量部、（Ｅ）の含有量が０.１〜３質量部であるプロピレン系樹脂組成物である。
（Ａ）ＡＳＴＭ  Ｄ１２３８に準拠し、試験荷重２.１６ｋｇ、試験温度２３０℃の条件で測定したメルトフローレートが５〜１００ｇ／１０分であり、エチレン由来の構造単位の全構造単位に対する含有比率が１.３質量％を超えない、Ｍｗ／Ｍｎが１.８〜３.５であるプロピレン−エチレンランダム共重合体またはプロピレン単独重合体
（Ｂ）エチレンと炭素原子数３〜１０のα−オレフィンから選ばれる１種以上のα−オレフィンとの共重合体であって、ＡＳＴＭ  Ｄ１２３８に準拠し、試験荷重２.１６ｋｇ、試験温度１９０℃の条件で測定したメルトフローレートが０.１〜３０ｇ／１０分である、エチレン−α−オレフィン共重合体
（Ｃ）平均繊維長が０.１〜２ｍｍである繊維状フィラー
（Ｄ）滑剤
（Ｅ）変性ポリプロピレン
【００１０】
本発明において、（Ａ）プロピレン−エチレンランダム共重合体またはプロピレン単独重合体が、プロピレン−エチレンランダム共重合体であり、かつエチレン由来の構造単位の全構造単位に対する含有比率が、０.１質量％以上、１.３質量％を超えないことが好ましい。
【００１１】
本発明において、（Ｂ）エチレン−α−オレフィン共重合体中、共重合体の全構造単位に対するα−オレフィン由来の構造単位の含有比率が５〜６０ｍｏｌ％であることが好ましい。
【００１２】
本発明において、（Ｃ）繊維状フィラーがガラス繊維フィラーであることが好ましい。
【００１３】
本発明において、（Ｂ）エチレン−α−オレフィン共重合体を構成するα−オレフィン由来の構造単位が、プロピレン、１−ブテン、１−へキセンおよび１−オクテン由来の構造単位から選ばれる１種以上であることが好ましい。
【００１４】
本発明において、（Ｄ）滑剤がエルカ酸アミドであることが好ましい。
【００１５】
本発明において、（Ｅ）変性ポリプロピレンが無水マレイン酸変性ポリプロピレンであることが好ましい。
【００１６】
本発明のプロピレン系樹脂組成物から成形体、例えば自動車内外装部品等を形成することができる。
【発明の効果】
【００１７】
本発明によれば、耐傷付き性および機械的特性、特に剛性と耐衝撃性に優れ、かつ高温下で長期間保持しても安定的なシボ模様を維持できる成形品を製造することができるプロピレン系樹脂組成物を提供することが可能となる。
【発明を実施するための形態】
【００１８】
以下、本発明について具体的に説明する。
【００１９】
本発明のプロピレン系樹脂組成物は、下記特徴を有する（Ａ）プロピレン−エチレンランダム共重合体またはプロピレン単独重合体、（Ｂ）エチレン−α−オレフィン共重合体、（Ｃ）繊維状フィラー、（Ｄ）滑剤、および（Ｅ）変性ポリプロピレンを含んでなる。以下、それぞれの構成成分および任意に含んでいてもよい成分について詳説する。
【００２０】
＜（Ａ）プロピレン−エチレンランダム共重合体またはプロピレン単独重合体＞
本発明において、成分（Ａ）のうち、プロピレン−エチレンランダム共重合体は、プロピレンとエチレンを共重合して得られる。
【００２１】
（Ａ）プロピレン−エチレンランダム共重合体またはプロピレン単独重合体の、ＡＳＴＭ  Ｄ１２３８に準拠し、試験荷重２.１６ｋｇ、試験温度２３０℃の条件で測定したメルトフローレートは５〜１００ｇ／１０分、好ましくは５〜７５ｇ／１０分、より好ましくは５〜５０ｇ／１０分である。メルトフローレートが５ｇ／１０分より小さいと、成形時の樹脂流動性が悪く、インパネやドアトリム等の大型成形品を成形した際、金型細部まで樹脂が充填されない可能性がある。また、メルトフローレートが１００ｇ／１０分より大きいと、成形品に十分な衝撃性が発現しない。
【００２２】
（Ａ）プロピレン−エチレンランダム共重合体またはプロピレン単独重合体における共重合体の全構造単位に対するエチレン由来の構造単位の含有比率は、１.３質量％を超えない。成分（Ａ）としてプロピレン−エチレンランダム共重合体を用いる場合、エチレン由来の構造単位の含有比率は、好ましくは０.１質量％以上、１.３質量％を超えない、より好ましくは０.１〜１.２質量％である。成分（Ａ）として、共重合体を用いるか単独重合体を用いるかは、成形体性能のどの項目を優先するかによって適宜選定される。すなわち、成形体の機械強度を重視する場合はプロピレン単独重合体が好ましく用いられ、成形体のシボグロスの耐熱性を重視する場合はプロピレン−エチレンランダム共重合体が好ましく用いられる。なお、共重合体中のエチレン由来の構造単位の含有比率は、赤外分光分析法あるいはＮＭＲにて測定することができる。含有比率が１.３質量％以上であると、成形品の耐衝撃性と剛性のバランスが悪化する傾向にあり、また熱履歴後のシボグロスがやや増大する傾向にある。
【００２３】
本発明において、（Ａ）プロピレン−エチレンランダム共重合体またはプロピレン単独重合体は、オレフィン重合用触媒を用いて重合されたものである。
【００２４】
上記オレフィン重合触媒は、特に限定されないが、（ａ）特定のフルオレニル骨格を有する配位子を含む周期律表ＩＶ属の遷移化合物と、（ｂ）有機アルミニウムオキシ化合物とを含むオレフィン重合用触媒を用いて重合されたものが好ましい。
【００２５】
本発明において、（Ａ）プロピレン−エチレンランダム共重合体またはプロピレン単独重合体の分子量分布（Ｍｗ／Ｍｎ）は、１.５〜３.５であり、好ましくは１.６〜３.４、より好ましくは１.８〜３.３である。この分子量分布（Ｍｗ／Ｍｎ）は、ゲルパーミエーションクロマトグラフィー（ＧＰＣ）により求められる。具体的には、ＧＰＣによるポリプロピレン（ＰＰ）の重量平均分子量（Ｍｗ）、数平均分子量（Ｍｎ）および多分散度（Ｍｗ／Ｍｎ）は、東ソー社製ゲル浸透クロマトグラフ（ＧＰＣ）ＨＬＣ−８３２１ＧＰＣ／ＨＴ型を用い以下のようにして測定した。
【００２６】
分離カラムは、ＴＳＫｇｅｌ  ＧＭＨ６−ＨＴとＴＳＫｇｅｌ  ＧＭＨ６−ＨＴＬを直列で４本繋ぎ、カラムサイズはそれぞれ内径７.５ｍｍ、長さ３００ｍｍであり、カラム温度は１４０℃とし、移動相には、濃度０.２５ｇ／ｋｇで酸化防止剤ＢＨＴ（和光純薬工業製）を含むｏ−ジクロロベンゼン（和光純薬工業製）を用い、１.０ｍＬ／分で移動させ、典型的な試料濃度は１.５ｍｇ／ｍＬとし、試料注入量は４００Ｌとし、検出器として示差屈折計を用いた。カラム較正は、東ソー社製の分子量５００から２０６０万の範囲の標準ポリスチレンを用い、ポリスチレン（ＰＳ）分子量の常用対数値と保持時間の関係を多項式で近似し、多項式よりＰＳ換算分子量を決定し、汎用較正の概念と組み合わせて、ＰＥ換算分子量およびＰＰ換算分子量を決定した。
【００２７】
なお、汎用較正の概念は、Z. Grubisicらが提唱（J. Polym. Sci., Part B, 5, 753 (1967)）し、今日では、分子量計算に広く用いられる概念であり、換算に必要なＰＳ、ＰＥ、ＰＰのMark-Houwink係数は、それぞれ文献（J. Polym. Sci., Part A-2, 8, 1803 (1970), Eur. Polym. J., 7, 1537 (1971), Makromol. Chem., 177, 213 (1976)）に記載された以下の値を用いた。
ＰＳの係数：  Ｋｐｓ＝１.３８×１０−４，ｐｓ＝０.７０
ＰＰの係数：  Ｋｐｐ＝２.４２×１０−４，ｐｐ＝０.７０７
【００２８】
本発明において、成分（Ａ）としてプロピレン−エチレンランダム共重合体を用いる場合は、プロピレン単独重合体を用いる場合に比べて、弾性回復性や柔軟性が高いため、当該重合体を含む成形品が外部からの力により傷ついても、その傷がある程度修復され目立たなくなる傾向にある。
【００２９】
＜（Ｂ）エチレン−α−オレフィン共重合体＞
本発明において、（Ｂ）エチレン−α−オレフィン共重合体は、エチレンと、炭素原子数３〜１０のα−オレフィンから選ばれる１種以上のα−オレフィンとを共重合して得られる。α−オレフィンは、好ましくはプロピレン、１−ブテン、１−へキセン、１−オクテンから選ばれ、α−オレフィンは１種単独で使用してもよく、２種以上混合して使用してもよい。これらのモノマーを用いるのが、弾性回復性、柔軟性および耐傷付き性の点から特に好ましい。
【００３０】
（Ｂ）エチレン・α−オレフィン共重合体の、ＡＳＴＭ  Ｄ１２３８に準拠し、試験荷重２.１６ｋｇ、試験温度１９０℃の条件で測定したメルトフローレートは０.１〜３０ｇ／１０分、好ましくは１〜２０ｇ／１０分、より好ましくは１〜１０ｇ／１０分である。メルトフローレートが０.１ｇ／１０分未満の場合、樹脂流動性の低下や混練時の分散不良が起こり易く、成形品の耐衝撃性等の物性の低下や成形品表面外観の悪化に繋がる。一方、３０ｇ／１０分を超えると成形品に十分な耐衝撃性が得られず、また成形品シボ表面の熱履歴後の光沢性上昇に繋がるので好ましくない。
【００３１】
（Ｂ）エチレン−α−オレフィン共重合体における、共重合体の全構造単位に対するα−オレフィン由来の構造単位の含有比率は、好ましくは５〜６０ｍｏｌ％、より好ましくは７〜５０ｍｏｌ％、特に好ましくは１０〜４５ｍｏｌ％である。
【００３２】
（Ｂ）エチレン−α−オレフィン共重合体としては、エチレン−オクテン共重合体、エチレン−ブテン共重合体が好ましい。
【００３３】
＜（Ｃ）繊維状フィラー＞
本発明において、（Ｃ）繊維状フィラーとしては、例えば、カーボンファイバー（炭素繊維）、カーボンナノチューブ、塩基性硫酸マグネシウム繊維（マグネシウムオキシサルフェート繊維）、チタン酸カリウム繊維、ホウ酸アルミニウム繊維、ケイ酸カルシウム繊維、炭酸カルシウム繊維、ガラス繊維、炭化ケイ素繊維、ワラストナイト、ゾノトライト、各種金属繊維、綿、セルロース類、絹、羊毛および麻などの天然繊維、レーヨンおよびキュプラなどの再生繊維、アセテートおよびプロミックスなどの半合成繊維、ポリエステル、ポリアクリロニトリル、ポリアミド、アラミドおよびポリオレフィンなどの合成繊維、さらにはそれらの表面および末端を化学修飾した変性繊維などが挙げられる。
【００３４】
これらのなかで、ナノセルロース、ＴＥＭＰＯ酸化ナノセルロースなどのセルロース類；ガラス繊維；カーボンファイバー；シングルウオールカーボンナノチューブ、マルチウオールカーボンナノチューブなどのカーボンナノチューブが、本発明の樹脂組成物、および樹脂組成物からなる成形体において、成形外観、物性バランス、寸法安定性の付与（線膨張係数の低減化など）、寸法や物性などに要求される多様な性能への対応性などの点から好ましい。
【００３５】
さらに、これらの中でガラス繊維、カーボンファイバーおよびセルロースが、汎用性があり入手性も優れ、価格も安価であるので、最も好適に使用される。
【００３６】
本発明のプロピレン系樹脂組成物中に含まれる（Ｃ）繊維状フィラーの平均繊維長は０.１〜２ｍｍであり、好ましくは０.３〜１.５ｍｍ、より好ましくは０.４〜１.３ｍｍである。
【００３７】
（Ｃ）繊維状フィラーの平均繊維長は、プロピレン系樹脂組成物中に含まれた状態における繊維状フィラーの数値であるが、組成物に含有させる前の繊維状フィラーとしては、平均繊維長が約０.１〜１０ｍｍ程度のものを例示できる。組成物の調製前にこれらのサイズを有する繊維状フィラーは、後述するプロピレン系樹脂組成物の調製中に割れることで、上記範囲内のサイズとなる。また、組成物に含有させる前の繊維状フィラーの平均繊維径は一般的に用いられる繊維状フィラーの繊維径であれば制限ないが、通常１〜２５μｍであり、好ましくは５〜１７μｍ、より好ましくは８〜１５μｍである。また、組成物中の繊維状フィラーの平均繊維径は組成物に含有させる前の平均繊維径とほぼ同等である。
【００３８】
（Ｃ）繊維状フィラーの平均繊維長は、次のように測定することができる。サンプルを電気炉に６００℃で３時間処理して、灰化させ、灰化物を画像処理器（例えば、ＬＵＺＥＸ（登録商標）−ＡＰ、ニレコ社製）にて画像処理することによって繊維の長さを計算し、その長さから算出される重量平均繊維長を平均繊維長とする。
【００３９】
（Ｃ）繊維状フィラーを供給するための原料の形態は、短繊維状、長繊維状、クロス状、紙のように抄造で固められたシート状、圧縮魂状、顆粒状など、各種処理を行った形態のものを用いてもよい。特に短繊維状、長繊維状、クロス状、抄造のシート状がハンドリングしやすくまた材料としての性能も上がりやすいので好適に用いられる。また一般にクロス状もしくは抄造のシート状のものは、繊維同士の結合が期待できるので材料の強度の向上にきわめて有効であることから好ましい。
【００４０】
（Ｃ）繊維状フィラーとしては、結晶性樹脂である（Ａ）プロピレン−エチレンランダム共重合体またはプロピレン単独重合体との接着性あるいは樹脂組成物中での分散性を向上させるなどの目的で、各種の有機チタネート系カップリング剤、有機シランカップリング剤、不飽和カルボン酸、またはその無水物をグラフトした変性ポリオレフィン、脂肪酸、脂肪酸金属塩、脂肪酸エステルなどによって表面処理されたものを用いてもよい。あるいは表面を熱硬化性もしくは熱可塑性のポリマー成分で処理され変性処理されたものでも問題ない。
【００４１】
なお、（Ｃ）繊維状フィラーは単独で用いてもよく２種以上併用してもよい。
【００４２】
＜（Ｄ）滑剤＞
本発明において、（Ｄ）滑剤としては、脂肪酸アミド等が挙げられる。脂肪酸アミドの脂肪酸残基としては、炭素数１５〜３０程度の飽和および不飽和脂肪酸由来の残基が挙げられる。脂肪酸アミドの具体例としては、オレイン酸アミド、ステアリン酸アミド、エルカ酸アミド、ベヘニン酸アミド、パルミチン酸アミド、ミリスチン酸アミド、ラウリン酸アミド、カプリル酸アミド、カプロン酸アミド、ｎ−オレイルパルミトアミド、ｎ−オレイルエルカアミド、およびそれらの２量体などが挙げられる。これらの滑材は、（Ａ）プロピレン−エチレンランダム共重合体またはプロピレン単独重合体を用いる場合に特有な使用上のベタツキ感を改良する上で好ましく、中でも、エルカ酸アミドが好ましい。これらは単独で、または２種以上を混合して使用することができる。
【００４３】
＜（Ｅ）変性ポリプロピレン＞
本発明において、（Ｅ）変性ポリプロピレンは、ポリプロピレンを酸変性することにより得られる。ポリプロピレンの変性方法としては、グラフト変性や共重合化がある。
【００４４】
変性に用いる変性剤には不飽和カルボン酸およびその誘導体などがある。不飽和カルボン酸としては、例えば、アクリル酸、メタクリル酸、マレイン酸、ナジック酸、フマル酸、イタコン酸、クロトン酸、シトラコン酸、ソルビン酸、メサコン酸、アンゲリカ酸、フタル酸等が挙げられる。また、その誘導体としては、酸無水物、エステル、アミド、イミド、金属塩等がある。例えば、無水マレイン酸、無水イタコン酸、無水シトラコン酸、無水ナジック酸、無水フタル酸、アクリル酸メチル、メタクル酸メチル、アクリル酸エチル、アクリル酸ブチル、マレイン酸モノエチルエステル、アクリルアミド、マレイン酸モノアミド、マレイミド、Ｎ−ブチルマレイミド、アクリル酸ナトリウム、メタクリル酸ナトリウム等が挙げられる。これらの中でも、不飽和ジカルボン酸およびその誘導体が好ましく、特に無水マレイン酸および無水フタル酸が好適である。
【００４５】
溶融混練過程で酸変性する場合は、ポリプロピレンと不飽和カルボン酸またはその誘導体を、有機過酸化物と共に押出機中で混練することにより、不飽和カルボン酸またはその誘導体をグラフト共重合し変性する。
【００４６】
有機過酸化物としては、例えば、ベンゾイルパーオキサイド、ラウロイルパーオキサイド、アゾビスイソブチロニトリル、ジクミルパーオキサイド、ｔ−ブチルヒドロパーオキサイド、α，α'−ビス（ｔ−ブチルパーオキシジイソプロピル）ベンゼン、ビス（ｔ−ブチルジオキシイソプロピル）ベンゼン、２，５−ジメチル−２，５−ジ（ｔ−ブチルパーオキシ）ヘキサン、２，５−ジメチル−２，５−ジ（ｔ−ブチルパーオキシ）ヘキシン−３、ジ−ｔ−ブチルパーオキサイド、クメンヒドロパーオキサイド等を挙げることができる。
【００４７】
本発明は、例えばガラス繊維とプロピレン系樹脂との親和性の改良に有効であり、特に剛性を上げる点で効果的な場合があり、その観点から（Ｅ）変性ポリプロピレンとして無水脂肪酸変性ポリプロピレンが好ましく、特に無水マレイン酸変性ポリプロピレンが好ましい。
【００４８】
（Ｅ）変性ポリプロピレンとして無水マレイン酸変性ポリプロピレンを使用する場合、無水マレイン酸変性ポリプロピレンの使用量は、プロピレン系樹脂組成物１００質量部に対してマレイン酸変性基含有量（Ｍ値）が０.５〜５.０質量部、さらには０.８〜２.５質量部となる量であることが好ましい。使用量がこの範囲より低い場合は成形品に対する耐傷付き性改良効果が認められず、高い場合は成形品の機械物性における衝撃強度が低下する場合がある。このＭ値は、赤外吸収スペクトルによって求める。酸変性樹脂２ｇを採取し、５００ｍｌの沸騰ｐ−キシレンに完全に加熱溶解し、冷却後、１２００ｍｌのアセトンに投入し、析出物を濾過、乾燥してポリマー精製物を得る。この精製物を熱プレスにより厚さ２０μｍのフィルムを作製し、フィルムの赤外吸収スペクトルを測定し、変性に用いた酸に特有の吸収から、変性に用いた酸の含有量を測定した。なお、変性に用いた酸に特有の吸収は、無水マレイン酸であれば、１７８０ｃｍ-1付近である。
【００４９】
（Ｅ）変性ポリプロピレンを構成するベースとなるポリプロピレンの、１３５℃デカリン中で測定される固有粘度［η］は、通常０.２〜２.０ｄｌ／ｇ、より好ましくは０.４〜１.０ｄｌ／ｇである。
【００５０】
無水マレイン酸変性ポリプロピレンとしては、具体的には、三井化学社製アドマー（登録商標）、三洋化成工業社製ユーメックス（登録商標）、デュポン社製ＭＺシリーズ、Ｅｘｘｏｎ社製Ｅｘｘｅｌｏｒ（登録商標）、ケムチュラジャパン株式会社製ポリボンドＰＢ３２００等の市販品を使用することができる。
【００５１】
＜その他成分＞
本発明のプロピレン系樹脂組成物には、必要に応じて、耐熱安定剤、帯電防止剤、耐候安定剤、耐光安定剤、老化防止剤、酸化防止剤、脂肪酸金属塩、軟化剤、分散剤、充填剤、着色剤、顔料などの他の添加剤を、本発明の目的を損なわない範囲で配合することができる。配合する添加剤などの混合順序は任意であり、同時に混合してもよいし、一部成分を混合した後に他の成分を混合するというような多段階の混合方法を採用することもできる。
【００５２】
＜プロピレン系樹脂組成物＞
本発明のプロピレン系樹脂組成物は、上述した成分（Ａ）、（Ｂ）、（Ｃ）、（Ｄ）および（Ｅ）と、必要に応じてその他の添加剤とを配合することにより製造することができる。これらの各成分は、任意の順序で配合することができる。
【００５３】
本発明のプロピレン系樹脂組成物では、組成物全体の、ＡＳＴＭ  Ｄ１２３８に準拠し、試験荷重２.１６ｋｇ、試験温度２３０℃の条件で測定したメルトフローレートが１０ｇ／１０分以上７０ｇ／１０分以下であることが好ましく、特に、１０ｇ／１０分以上４５ｇ／１０分以下であることが好ましい。
【００５４】
本発明のプロピレン系樹脂組成物中の上記各成分の配合割合は、成分（Ａ）、（Ｂ）および（Ｃ）の合計を１００質量部とした場合に、（Ａ）：４５〜８５質量部、（Ｂ）５〜２５質量部、（Ｃ）：１０〜３０質量部、（Ｄ）：０.０１〜１.０質量部、（Ｅ）：０.１〜３質量部である。
【００５５】
成分（Ａ）の配合量は、好ましくは４５〜８５質量部、より好ましくは５５〜７５質量部である。成分（Ａ）の配合量が４５質量部未満であると、成形品のテカリ傷等の耐傷付き性が低下する。また、成分（Ａ）の配合量が８５質量部より大きいと、成形品の剛性が低下する。
【００５６】
成分（Ｂ）の配合量は、好ましくは７〜２５質量部、より好ましくは８〜２３質量部である。成分（Ｂ）の配合量が５質量部未満であると、成形品は十分な耐衝撃性が得られない。また、成分（Ｂ）の配合量が２５質量部より大きい場合、成形品の剛性（引張弾性率）が低下してしまう。
【００５７】
成分（Ｃ）の配合量は、好ましくは２０〜３０質量部である。成分（Ｃ）の配合量が１０質量部未満であると、成形品の剛性（引張弾性率）の低下がみられる。また、成分（Ｃ）の配合量が３０質量部を超える場合、成形品の表面外観が悪化する可能性があり、また繊維状フィラーであるため、成形品のＭＤ方向とＴＤ方向に収縮率の異方性が出易くなり、成形品の反り等が発生する可能性がある。
【００５８】
成分（Ｄ）の配合量は、好ましくは０.０５〜０.７質量部、より好ましくは０.１〜０.５質量部である。成分（Ｄ）の配合量が、０.０１質量部未満であると、成形品に十分な耐傷付き性能が得られないことがある。また、成分（Ｄ）の配合量が１.０質量部より大きい場合、フォギング性が悪化してしまう可能性がある。
【００５９】
成分（Ｅ）の配合量として好ましくは０.５〜２質量部、より好ましくは０.５〜１.５質量部である。成分（Ｅ）の配合量が、０.１質量部未満であると、繊維状フィラーの分散性が低下し、成形品の衝撃性や剛性などの機械物性に悪影響を与えることがある。また、成分（Ｅ）の配合量が３質量部より大きい場合、成形品の衝撃性が低下する。
【００６０】
本発明のプロピレン系樹脂組成物は、（Ａ）プロピレン−エチレンランダム共重合体またはプロピレン単独重合体を必須の構成成分として含む。成分（Ａ）は比較的柔軟な材料であるため、当該重合体を含む成形品は、他の物体によって傷を付けても弾性回復するので、成形品基材表面の変化が少ないことを確認している。この特徴により、耐傷付き性が良好になると考えている。
【００６１】
また、成分（Ａ）は結晶化温度が低い材料であるため、成形品表面にシボ形状を形成する場合に、形状が十分転写するまで組成物が固化しないので、シボ転写性が良好になり、成形品表面のグロスが低下し、テカリ傷を抑えることが可能になると考えられる。
【００６２】
本発明のプロピレン系樹脂組成物は、成分（Ａ）に加えて、（Ｃ）繊維状フィラーを含むことにより、成分（Ａ）の柔軟性を補い、剛性と耐衝撃性のバランスに優れた材料に仕上がる。
【００６３】
本発明のプロピレン系樹脂組成物は、前記成分（Ａ）、（Ｂ）、（Ｃ）、（Ｄ）および（Ｅ）の各成分と、必要に応じて配合するその他の添加剤とを、バンバリーミキサー、単軸押出機、２軸押出機、高速２軸押出機などの混合装置により混合または溶融混練することにより得ることができる。
【００６４】
本発明のプロピレン系樹脂組成物は、特に射出成形に好適に用いられる。本発明のプロピレン系樹脂組成物を射出成形して得られる成形品は、優れた機械的特性及び引っ掻き傷やテカリ傷などの傷に対する耐性を有するとともに、高温下で長期間保持しても安定的なシボ模様を維持できる。
【００６５】
このような本発明のプロピレン系樹脂組成物は、自動車内外装部品などの種々の分野に好適に用いることができる。
【実施例】
【００６６】
以下、実施例に基づいて本発明をさらに具体的に説明するが、本発明はこれらの実施例に限定されるものではない。
【００６７】
各成分および本発明のプロピレン系樹脂組成物の特性の測定、並びに本発明のプロピレン系樹脂組成物および成形品の評価は、以下のようにして行った。
【００６８】
（１）メルトフローレートの測定
メルトフローレートは、ＡＳＴＭ  Ｄ１２３８に準拠し、試験荷重２.１６ｋｇ、試験温度２３０℃［成分（Ａ）および樹脂組成物全体］または１９０℃［成分（Ｂ）］の条件で測定した。
【００６９】
（２）変性基含有量の測定
酸変性樹脂２ｇを採取し、５００ｍｌの沸騰ｐ−キシレンに完全に加熱溶解した。冷却後、１２００ｍｌのアセトンに投入し、析出物を濾過、乾燥してポリマー精製物を得た。ポリマー精製物を熱プレスして厚さ２０μｍのフィルムを作製した。この作製したフィルムの赤外吸収スペクトルを測定し、変性に用いた酸の特有の吸収から、変性に用いた酸の含有量を測定した。尚、変性に用いた酸の特有の吸収は、無水マレイン酸であれば、１７８０ｃｍ-1付近である。
（３）分子量分布（Ｍｗ／Ｍｎ）の測定
ゲルパーミエーションクロマトグラフィー（ＧＰＣ）により、重量平均分子量（Ｍｗ）と数平均分子量（Ｍｎ）との比（Ｍｗ／Ｍｎ）を求めた。
【００７０】
（４）常温シャルピー衝撃強度（ｋＪ／ｍ2）の測定
ＩＳＯ  １７９に準拠し、ノッチ付、ハンマー容量４Ｊの条件で常温シャルピー衝撃強度の測定を実施した。
【００７１】
（５）引張弾性率の測定
ＩＳＯ  ５２７に準拠し、引張速度１ｍｍ／ｍｉｎの条件で引張弾性率の測定を実施した。
【００７２】
（６）シボグロスの測定
キャビティサイズが長さ１３０ｍｍ，幅１２０ｍｍ，厚み２ｍｍｔでキャビティ表面を皮シボ（深さ９０μｍ）加工した金型を４０℃に設定し、樹脂温度２１０℃に設定し射出成形して得られた成形品のシボ面をグロスメーター（コニカミノルタ（株）製ＵＮＩＧＬＯＳＳ６０）により光源照射角度６０°でシボグロスを測定した。次いで、前記試験片を、１１０℃および１２０℃の恒温槽中で４００時間エージングした後の試験片についても同様なシボグロスを測定した。
【００７３】
（７）耐テカリ傷性の評価
キャビティサイズが長さ１３０ｍｍ，幅１２０ｍｍ，厚み２ｍｍｔでキャビティ表面を皮シボ（深さ９０μｍ）加工した金型を４０℃に設定し、樹脂温度２１０℃に設定し射出成形して得られた成形品のシボ面をＦｏｒｄ  ５−Ｆｉｎｇｅｒ  Ｔｅｓｔ  （針先端Ｒ：７ｍｍ、試験荷重：０.６、２、３、５、７、１０、１５、２０Ｎ）の試験を実施した後、Ｗｅｌｄ−Ｌｉｎｅ−Ｔｅｓｔｅｒ（ＦＷ−０９８  日本電色工業株式会社製）を用いて、傷跡部と未傷跡部のグロス変化率（［傷跡部のグロス] ／[未傷跡部のグロス］）を測定した。グロス変化率が小さいほど耐テカリ傷性が高いと評価される。
【００７４】
以下の実施例および比較例において、使用した各成分は、次の通りである。
【００７５】
＜（Ａ）プロピレン−エチレンランダム共重合体またはプロピレン単独重合体＞
（Ａ−１）プロピレン単独重合体
ＭＦＲ：６０ｇ／１０ｍｉｎ、分子量分布：２.７
（Ａ−２）プロピレン・エチレンランダム共重合体
ＭＦＲ：６０ｇ／１０ｍｉｎ、エチレン量由来の構造単位含有量：１.０質量％、分子量分布：２.７
（Ａ−３）プロピレン・エチレンランダム共重合体
ＭＦＲ：６０ｇ／１０ｍｉｎ、エチレン量由来の構造単位含有量：２.２質量％、分子量分布：２.４
（Ａ−４）プロピレン・エチレンランダム共重合体
ＭＦＲ：６０ｇ／１０ｍｉｎ、エチレン量由来の構造単位含有量：１.０質量％、分子量分布：６.１
【００７６】
＜（Ｂ）エチレン・α−オレフィン共重合体＞
（Ｂ−１）エチレン・１−ブテンランダム共重合体（三井化学社製  製品名：Ａ３５０７０、以下の説明では、ＴＦ−１と略記する場合がある）
ＭＦＲ(１９０℃)：３５ｇ／１０ｍｉｎ
（Ｂ−２）エチレン・１−ブテンランダム共重合体（三井化学社製  製品名：Ａ４０５０Ｓ、以下の説明では、ＴＦ−２と略記する場合がある）
ＭＦＲ(１９０℃)：３.６ｇ／１０ｍｉｎ
（Ｂ−３）エチレン・１−ブテンランダム共重合体（三井化学社製  製品名：Ａ１０５０Ｓ、以下の説明では、ＴＦ−３と略記する場合がある）
ＭＦＲ(１９０℃)：１.２ｇ／１０ｍｉｎ
【００７７】
＜（Ｃ）繊維状フィラー＞
ガラス繊維フィラー（日本電気硝子工業株式会社製  製品名：Ｔ−４８０，平均繊維長３ｍｍ、平均繊維径１３μｍ）
【００７８】
＜（Ｄ）滑剤＞
エルカ酸アミド（日本精化製  ニュートロン（登録商標）Ｓ）
【００７９】
＜（Ｅ）変性ポリプロピレン＞
無水マレイン酸変性ポリプロピレン（ケムチュラジャパン株式会社製  製品名：ポリボンドＰＢ３２００）、酸変性基含有量：０.４質量％
【００８０】
なお、前記（Ａ−１）〜（Ａ−３）のプロピレン単独重合体又はプロピレン・エチレンランダム共重合体は、本出願人によって出願され国際公開第２０１０／５２３９号として公開されている明細書に記載された処方を基本として、ジフェニルメチレン（３−ｔ−ブチル−５−メチルシクロペンタジエニル）（２,７−ジ−ｔ−ブチルフルオレニル）ジルコニウムジクロリドとメチルアルミノキサンを組み合わせた触媒の存在下で、プロピレンを単独重合させる又はプロピレンとエチレンを共重合させることによって得た重合体である。
【００８１】
また、前記（Ａ−４）のプロピレン・エチレンランダム共重合体も、国際公開第２０１０／５２３９号として公開されている明細書に記載された処方を基本として、塩化マグネシウム担持型ＴｉＣｌ４触媒とトリエチルアルミニウムを用いて重合した重合体である。
【００８２】
［実施例１〜３および比較例１〜４］
表１に配合割合（質量部）を示す各成分と、さらに酸化防止剤として(株)チバ・スペシャルティ・ケミカルズ製のＩＲＧＡＮＯＸ（登録商標）１０１０を０.１質量部、同じく酸化防止剤として(株)チバ・スペシャルティ・ケミカルズ製のＩＲＧＡＦＯＳ１６８を０.１質量部、耐光安定剤として(株)ＡＤＥＫＡ製のＬＡ−４０２ＡＦを０.１５質量部、耐光安定剤としてＢＡＳＦ製のＴｉｎｕｖｉｎ（登録商標）を０.１０質量部配合して、ヘンシェルミキサーでドライブレンドし、二軸押出機（ナカタニ機械（株）製ＮＲ−ＩＩ、同方向回転２軸押出機）により、バレル温度（混練温度）２１０℃、スクリュー回転速度２００ｒｐｍ、押出し量２０ｋｇ／ｈの条件で混練および押出しを行い、実施例１〜３および比較例１〜４のプロピレン系樹脂組成物を得た。
【００８３】
次いで、各樹脂組成物を用いて、射出成形機にて成形温度２００℃、金型温度４０℃にてシャルピー衝撃強度および引張弾性率測定用テストピースを成形し、また、成形温度２２０℃、金型温度４０℃にて角板を成形した。得られたテストピースを用いて樹脂物性を、角板を用いて成形体の外観特性を評価した。表１に実施例１〜３、比較例１〜５の結果をそれぞれ示す。
【００８４】
【表１】
2018172467.tif 000002
【００８５】
実施例１と比較例４との対比より、成分（Ａ）のエチレン由来構造単位の含有量が１.３質量％を超えると、熱履歴後のシボグロスが大きくなる、すなわち耐熱シボグロスが悪化することが分かる。
【００８６】
実施例１または３と比較例１との対比により、成分（Ｂ）のメルトフローレートが３０ｇ／１０分を超えると、耐熱シボグロスが極端に悪化することも分かる。
【００８７】
実施例３と比較例２との対比から、Ｍｗ／Ｍｎが１.８〜３.５の範囲にある成分（Ａ）としてのプロピレン−エチレンランダム共重合体を、同一含量のエチレン由来構造単位量を含むＭｗ／Ｍｎが３.５以上のプロピレン−エチレンランダム共重合体に変更することにより耐熱シボグロスが悪化することも分かる。
【００８８】
実施例１〜３と比較例３との対比により、ガラス繊維量を最適量用いることで衝撃性と剛性のバランスを最適化していることが分かる。
【産業上の利用可能性】
【００８９】
本発明のプロピレン系樹脂組成物は、インパネ、コンソールボックスなどの自動車内外装部品等、種々の分野のシボ模様付き成形品材料として好適に用いることができる。